FR 2884142 A1 20061013 FR 0503450 A 20050406 O -O-P-(CH2) e - La présente invention se rapporte à des compositions cosmétiques de maquillage et/ou de soin destinées à être appliquée sur la peau, les lèvres et/ou les phanères, contenant de nouveaux polymères ou copolymères. La présente invention vise plus particulièrement à proposer une huile ou une gomme de type oléfinique, classiquement utilisée pour ses propriétés de brillance, modifiée pour améliorer sa tenue sur les matières kératiniques, et donc à proposer de nouveaux polymères ou copolymères. On sait en effet que les huiles de nature oléfinique, du fait de leur apolarité, ne présentent pas des propriétés optimales en matière d'adhésion, notamment sur les lèvres. 10 De WO 93/01221 ou US 6,225,431 est connu un polymère comportant des groupes pendants portant un centre de charge positive permanent ainsi que d'autres groupes pendants capables de lier de façon stable le polymère à une surface par physisorption, liaison covalente ou interactions ioniques. En premier lieu le domaine d'application est différent de celui de l'invention. De plus, bien que le polymère décrit puisse comporter un monomère zwitter-ionique, et en particulier de la phosphorylcholine, la nécessaire présence d'un groupe apportant des propriétés cosmétiques de brillance, de compatibilité avec des huiles, et des tenue n'est pas recherchée. De WO 99/63956 est connu un copolymère comportant des monomères du type 2(méth)acryloyloxyéthylphosphorylcholine et du type ester (méth) acrylique. Un tel copolymère peut être utilisé dans le domaine de la cosmétique, y compris pour des utilisations dans le domaine du capillaire. Toutefois, ce copolymère diffère des polymères ou copolymères selon la présente invention tant en terme de structure que de propriétés cosmétiques. Ces polymères présentent par ailleurs le désavantage d'être solide et de se disperser difficilement dans les huiles. De JP-A-2003-40942 est connu une méthode de synthèse d'un polymère contenant des groupes phosphorylcholine latéraux. La chaîne polymérique principale ne contient, quant à elle, aucun bloc de nature polyoléfinique. En fait, les copolymères précédemment décrits ne présentent pas simultanément des blocs de nature polyoléfinique susceptible de conférer de la brillance à des compositions cosmétiques et des groupes de type phosphorylcholine susceptibles de conférer de la tenue à des compositions cosmétiques. En effet, de telles propriétés sont communément conférées par des composants distincts ce qui présente l'inconvénient de présenter des contraintes en terme de compatibilité mutuelle des composants notamment. Il existe par conséquent un besoin pour optimiser de façon conjointe la brillance et la tenue de compositions cosmétiques par adjonction d'une huile modifiée, de préférence dispersible dans la phase grasse. Il existe par ailleurs un besoin d'améliorer les propriétés d'adhérence sur la 10 peau et les lèvres des huiles ou gommes oléfiniques. Il existe enfin un besoin de d'améliorer la dispersion des pigments classiquement présents dans les compositions cosmétiques. La présente invention est un nouveau moyen qui permet une formulation facilitée de compositions cosmétiques. En d'autres termes, en une seule adjonction du polymère ou copolymère selon la présente invention on peut améliorer simultanément les propriétés de brillance et de tenue, en particulier de tenue de la brillance dans le temps. A titre subsidiaire, ce polymère ou copolymère permet également de procurer des effets bénéfiques en termes d'hydratation, de soin et de protection. La présente invention a plus précisément pour objet une composition cosmétique contenant au moins un polymère comprenant au moins: un groupe de formule (I) : O I I + O P (CH2)e N (R5)3 (I) 0- où les groupes R5 sont identiques ou différents et chacun est un atome d'hydrogène ou un groupe (C1-C4)alkyle et e est un entier allant de 1 à 4, et - une unité polymérique, un greffon et/ou un bloc de nature oléfinique, notamment un greffon ou un bloc de nature polyoléfinique. Selon encore un autre de ses aspects, la présente invention est relative à l'utilisation du polymère tel que précédemment défini dans une composition cosmétique. Enfin, selon un dernier aspect, la présente invention a pour objet un procédé de maquillage et/ou de soin non thérapeutique des matières kératiniques, comprenant au moins une étape d'application sur celles-ci d'au moins une composition telle que définie précédemment. Au sens de la présente invention on entend désigner par "polymère" un produit constitué par un ensemble de macromolécules et caractérisé par certaines propriétés telles que la masse moléculaire. On entend par polymère un composé comprenant au moins deux motifs de répétition, de préférence, au moins trois. Au sens de la présente invention, le terme "monomère" couvre une molécule capable d'être convertie en un polymère par combinaison avec lui-même ou avec d'autres molécules du même type. Au sens de la présente invention on entend désigner par "copolymère" un polymère issu d'au moins deux types de monomères. De plus, au sens de la présente invention: - le terme "motif de répétition" ou "unité polymérique" désigne la plus petite unité constitutive dont la répétition conduit à une macromolécule régulière. - Le terme "unité constitutive" désigne un atome ou un groupe d'atomes, incluant les atomes ou groupes d'atomes éventuellement attachés, qui constitue une partie fondamentale de la structure d'une macromolécule. - le terme "bloc" désigne une partie d'une macromolécule comprenant de nombreuses unités constitutives et qui possède au moins une particularité de constitution ou de configuration qui n'apparaît pas dans les parties adjacentes, - Le terme "chaîne polymérique" ou "chaîne" désigne une macromolécule ou une partie d'une macromolécule comportant une séquence linéaire ou ramifiée d'unités consécutives située entre deux unités consécutives limites qui peuvent être chacune un groupe terminal, un point de branchement ou une particularité caractéristique de la macromolécule, les termes "polymère à blocs" et "copolymère à blocs" couvrent respectivement un polymère dont les macromolécules sont constituées de blocs enchaînés linéairement et un polymère à blocs issu de plusieurs espèces de monomères. Ils peuvent être réguliers, irréguliers ou séquencés, - les termes "polymère greffé" et "copolymère greffé" couvrent un polymère composé de macromolécules comportant des blocs liés à la chaîne principale; ces blocs constituent des chaînes latérales et présentent des caractéristiques de constitution ou de conformation différentes de celles de la chaîne principale et respectivement un polymère greffé issu de plusieurs espèces de monomères, - le terme "polymère en peigne" ou "copolymère en peigne", qui est une sous-catégorie de polymères ou copolymères greffés, désigne un polymère ou un copolymère présentant un squelette linéaire d'une certaine nature chimique et des chaînes polymériques appelées "branches latérales", d'une nature chimique identique ou différente, également linéaires mais significativement plus courtes que le squelette, attachées de façon covalente audit squelette par une de leurs extrémités. - le terme "copolymère alterné" couvre un copolymère constitué de macromolécules comportant deux sortes d'unités monomères distribuées en alternance, - le terme "copolymère statistique" couvre un copolymère constitué de macromolécules dans lesquelles la distribution des unités monomères obéit à des lois statistiques connues, et le terme "copolymère aléatoire" couvre un copolymère constitué de macromolécules dans lesquelles la probabilité de trouver une unité monomère donnée en un point donné de la chaîne est indépendante de la nature des unités adjacentes le terme "copolymère à gradient", qui est une sous-catégorie des copolymères statistiques, désigne des copolymères présentant une évolution du ratio des différents monomères tout au long de la chaîne. La distribution dans les chaînes polymériques des comonomères, dépend de l'évolution pendant la synthèse des concentrations relatives des comonomères, - le terme "copolymère séquencé" désigne un copolymère dont les unités 25 constitutives se succèdent dans un ordre défini, Dans le cas d'une ramification comprenant un point d'attache unique, on a affaire à un "polymère en étoile". Dans le cadre de la présente invention, "matières kératiniques" comprend la peau, les lèvres, les ongles, les cheveux, les cils et les sourcils et "fibres kératiniques" 30 comprend les cheveux, les cils et les sourcils. Le terme "compris entre... et..." signifie que les bornes sont également décrites. Le terme "tenue" désigne la tenue de la couleur, de la brillance, la diminution de la migration et/ou la diminution du transfert. POLYMERE: HOMOPOLYMERE OU COPOLYMERE Le polymère peut être un homopolymère ou un copolymère pouvant notamment être à blocs, greffés, séquencés, statistiques ou aléatoires, alternés, statistiques, en étoile, en peigne ou mixtes, ou encore de type polymère de nature polyoléfinique comportant au moins un groupe de formule (I) telle que précédemment définie à l'une ou à ses deux extrémités, ou encore directement sur la chaîne polymérique principale. On désigne, dans le cadre de la présente invention, ledit polymère de nature polyoléfinique comportant au moins un groupe de formule (I), par le terme "polymère coiffé". Les groupes de formule (I) telle que précédemment définie peuvent être indépendamment les uns des autres liés à au moins une unité polymérique, à l'une ou aux deux extrémités du polymère ou du copolymère selon la présente invention, ou bien être compris dans au moins une chaîne et/ou un bloc et/ou un greffon constituant le polymère ou le copolymère selon la présente invention. On précise par ailleurs que ce groupe de formule (I) telle que précédemment défini peut être lié directement par liaison covalente ou par l'intermédiaire d'espaceurs appropriés. Le polymère peut être réticulé. Selon un mode réalisation, le polymère n'est pas réticulé. A titre illustratif des différentes structures susceptibles d'être adoptées par le polymère ou copolymère selon la présente invention, on peut tout particulièrement citer celles ou tout ou partie du polymère ou copolymère se présente: - sous forme de copolymères greffés comportant un squelette comportant au moins un bloc de nature polyoléfinique et dont les greffons comportent au moins un groupe de formule (I) telle que définie précédemment, et de préférence de la phosphorylcholine, - sous forme de copolymères greffés comportant un squelette comportant au moins un bloc comprenant au moins un groupe de formule (I), telle que définie précédemment et dont les greffons comportent des blocs identiques ou différents de nature polyoléfinique, - sous forme de copolymères à blocs, par exemple di- ou tribloc, comprenant enchaînés linéairement des blocs de nature polyoléfinique et des blocs dont au moins l'un d'entre eux comprend au moins un groupe de formule (I) telle que définie précédemment, et de préférence de la phosphorylcholine, - sous forme d'un copolymère séquencé, statistique ou aléatoire comprenant enchaînés linéairement des unités polymériques, chaînes et/ou blocs de nature oléfinique et dont au moins l'un d'entre eux comprend au moins un groupe de formule (I) telle que définie précédemment, et de préférence de la phosphorylcholine, -sous forme d'un copolymère comportant enchaînés linéairement des blocs de nature polyoléfinique identiques ou différents et comportant à l'une ou à ses deux extrémités ou encore lié à la chaîne polymérique principale au moins un groupe de formule (I) telle que définie précédemment, et de préférence de la phosphorylcholine, - sous forme d'un polymère de nature polyoléfinique comportant au moins un groupe de formule (I) telle que précédemment définie à l'une ou à ses deux extrémités, ou encore lié à la chaîne polymérique principale, ou - sous forme d'un copolymère mixte, comportant au moins un groupe de formule (I) telle que précédemment définie, et de préférence de la phosphorylcholine. Par "copolymère mixte", on entend un copolymère comportant des chaînes polymériques de nature différente, à savoir séquencées, statistiques, aléatoires, alternées, à blocs, greffées, en étoile, coiffées ou à gradient. Bien entendu entrent également dans le cadre de la présente invention, les polymères et copolymères dans lesquels on combine entre eux plusieurs types de variantes listées ci-dessus et/ou détaillées ci-après, soit, comme cela a été décrit ci-dessus pour les copolymères mixtes, par association de chaînes ou de blocs de plus de deux types différents, soit sous forme d'un mélange de polymères ou copolymères différents. Le polymère ou copolymère selon la présente invention peut en outre comprendre un ou plusieurs groupes comportant un centre de charge positive, ou groupe zwitterionique distinct du groupe de formule (I) telle que précédemment définie. Le polymère ou copolymère selon la présente invention est de préférence liposoluble ou dispersible dans une phase grasse. Ainsi, il se présente selon un mode de réalisation préféré sous forme d'une huile de viscosité variable. Lorsque l'huile a une viscosité très élevée, on peut l'appeler également gomme. Le polymère ou copolymère selon la présente invention peut avoir une viscosité comprise variant de 0,5 à 109 cP, par exemple de l'ordre de 10 à 105 cP. Le polymère ou copolymère selon la présente invention présente de préférence une masse moléculaire en poids (ou en sommet de pic GPC) comprise entre 500 et 106, de préférence entre 1 000 et 500 000, et de façon encore plus préférée entre 3 000 et 250 000. Selon un mode de réalisation préféré de l'invention, le polymère ou copolymère selon la présente invention peut comprendre des unités polymériques, des chaînes, des blocs et/ou des greffons issus de monomères différents des chaînes, blocs et/ou greffons de nature polyoléfinique différents et des éventuels chaînes, blocs et/ou greffons comprenant le groupe de formule (I). Les monomères dont proviennent ces unités, chaînes, blocs et/ou greffons additionnels peuvent avantageusement être choisis parmi des monomères lipophiles et aptes à copolymériser avec des monomères portant un groupe de formule (I), appelés monomères (A) et les macromonomères de nature polyoléfinique. De tels monomères sont nommés monomères de formule (C) dans la suite de la description. Parmi les monomères pouvant être choisis à titre de monomères de formule (C) on peut citer les (méth)acrylates d'alkyle, les (méth) acrylates d'alkyle en C4-C40, linéaires, ramifiés ou cycliques, les N-alkyl(méth) acrylamides, les N,N'-dialkyl(méth)acrylamides, les alkyl vinylesters, les alkyles vinyléthers et les alkyl alkyl esters, les groupes alkyles de ce monomères étant en C4-C40, linéaires, ramifiés ou cycliques. On préfère que les chaînes, blocs et/ou greffons polymériques obtenus à partir des monomères (C) ne soient pas cristallisables. Selon un mode de réalisation préféré de l'invention, au moins un des monomères (C) est choisi parmi les (méth)acrylates d'alkyle en C4-C40, par exemple les (méth)acrylates d'alkyle en C12-C24. Parmi ces derniers, on peut notamment citer le (méth)acrylate de butyle, d'isobutyle, de tertiobutyle, d'héxyle, de tertiohéxyle, d'octyle, d'éthyl 2-héxyle, de tertiooctyle, de décyle, d'undécyle, de dodécyle, d'isononyle ou d'isostéaryle. La présence d'unités polymères, blocs et/ou greffons issus de la polymérisation de tels monomères (C) dans les polymères ou copolymères selon la présente invention peut être particulièrement avantageuse pour ajuster la lipophilie du polymère ou copolymère obtenu. Elle peut également présenter l'avantage de limiter le caractère émulsionnant du polymère ou copolymère qui pourrait être obtenu du fait des charges comprises dans les groupes de formule (I). En ce qui concerne la préparation des copolymères selon la présente invention, elle peut être effectuée par toute technique conventionnelle de polymérisation. Le choix de la méthode est généralement effectué en prenant en compte la structure désirée pour le copolymère, à savoir par exemple copolymère greffé ou copolymère séquencé et en fonction de la réactivité et du mode préférentiel de polymérisation des monomères en présence. Plusieurs modes de réalisation des polymères selon la présente invention sont détaillés ci-après. COPOLYMERE GREFFE Un copolymère greffé selon la présente invention peut présenter un squelette 15 comportant au moins une unité polymérique issue du monomère de formule (A) définie ci-après et/ou comporter à son extrémité un monomère de formule (A). Selon un mode particulier de réalisation de l'invention, les greffons comprennent des unités polymériques à base de polyoléfines, à savoir d'homopolyoléfines ou de copolyoléfines et comportent une extrémité copolymérisable avec les monomères de formule (A) et/ou les éventuels autres monomères formant le squelette. Ces polyoléfines peuvent avantageusement comprendre des isomères de polybutène détaillés ci-après. Ainsi, selon un de ses aspects, la présente invention a plus particulièrement pour objet un copolymère greffé comprenant au moins: -un squelette comprenant au moins une unité polymérique issue d'un monomère de formule (A) : Y-B-X (A) - X prend la formule (I) : O I I O P (CH2)e N+(R5)3 (I) où les groupes R5 sont identiques ou différents et chacun est un atome d'hydrogène ou un 30 groupe (C,-C4) alkyle et e est un entier allant de 1 à 4, - B représente un groupe divalent alkylène linéaire ou ramifié, oxyalkylène ou oligo-oxyalkylène pouvant contenir un ou plusieurs hétéroatomes, et - Y représente un groupe monovalent insaturé et polymérisable par voie radicalaire et, un greffon de nature polyoléfinique. Le copolymère greffé peut également comporter des unités polymériques ou chaînons polymériques provenant d'autres monomères que celui de formule (A). De tels autres monomères peuvent être des monomères (C) tels que définis précédemment. Les copolymères greffés selon la présente invention peuvent présenter des masses moléculaires moyennes en poids (ou en sommet de pic GPC) comprises entre 500 et 106, de préférence 1 000 et 500 000, et de façon encore plus préférée entre 3 000 et 250 000 g/moL Selon un mode de réalisation préféré de l'invention, le copolymère comprend une teneur en poids en unités polymériques provenant des monomères de formule (A) inférieure ou égale à 50 %, de préférence à 30%, par rapport au poids total du copolymère. Le copolymère présente alors l'avantage de conserver son caractère soluble ou dispersible dans une huile. Selon un autre mode de réalisation, le macromonomère de nature polyoléfinique est de préférence compris dans une teneur en poids inférieure ou égale à 80 %, de préférence inférieur à 50%, par rapport au poids total du copolymère. En effet, le macromonomère de nature polyoléfinique est difficilement homopolymérisable. Selon enfin un autre mode de réalisation de l'invention, la composition en unités polymériques provenant des monomères de formule (A), des macromonomères de nature polyoléfinique et des éventuels monomères (C) dans le copolymère peut être exprimée de la façon suivante: - La teneur en poids par rapport au poids total du copolymère en unités polymériques provenant des monomères de formule (A) est comprise entre 1 et 50%, préférentiellement entre 3 et 30%, de préférence encore entre 5% et 25%, La teneur en poids par rapport au poids total du copolymère en unités 30 polymériques provenant des macromonomères de nature polyoléfinique est comprise entre 10 et 80%, de préférence entre 15% et 50%, de préférence encore entre 15% et 30%, et/ou La teneur en poids par rapport au poids total du copolymère en unités polymériques provenant des monomères (C) est comprise entre 0 et 89%, préférentiellement entre 20% et 87%, de préférence entre 30% et 80%.. Selon un mode de réalisation préféré de l'invention, les teneurs exprimées ci-5 dessus se vérifient simultanément. Monomère de formule (A) Le monomère de formule (A) peut notamment être tel que décrit dans le document WO 93/01221 ou US 6,225,431. Plus précisément, le monomère de formule (A) peut être représenté par la formule générale: Y-B-X (A) où : X prend la formule (I) : O I I O P (CH2)e N+ (R5)3 (I) où les groupes R5 sont identiques ou différents et chacun est un atome d'hydrogène ou un groupe (Ci-C4)alkyle et e est un entier allant de 1 à 4, B est un groupe alkylène linéaire ou ramifié, un groupe oxyalkylène ou un groupe oligo-oxyalkylène contenant optionnellement un ou 20 plusieurs hétéroatomes ou une liaison covalente, et Y est un groupe polymérisable éthylénique insaturé choisi parmi: ou R CH2 C C A O (V) dans laquelle: R est un atome d'hydrogène ou un groupe (C, -C4)alkyle, A est un groupe -O- ou NR1 où R1 est un atome d'hydrogène ou un groupe (Ci-C4)alkyle ou RI est un groupe -B-X où B et X sont tels que définies ci-dessus, et K est un groupe -(CH2)pOC(0)-, -(CH2) pC(0)O-, (CH2)pOC(0)O-, -(CH2)pNR2-, -(CH2)pNR2C(0)-, -(CH2)pC(0)NR2, -(CH2) pNR2C(0)O-, -(CH2)pOC(0)NR2-, -(CH2)pNR2C(0)NR2-, (dans lequel le groupe R2 est identique ou différent) -(CH2)pO-, -(CH2)PSO3-, ou optionnellement en combinaison avec B, une liaison covalente et p est un entier compris entre 1 et 12 et R2 est un atome d'hydrogène ou un groupe (Ci-C4)alkyle. De préférence, les groupes R5 de la formule (I) sont identiques. Il est aussi préférable qu'au moins un des groupes R5 soit un groupe méthyle, et encore plus préféré que les groupes R5 soient tous un groupe méthyle. De préférence e est un entier égal à 2 ou 3, de façon encore plus préférée égal à 2. Les monomères préférés de formule (A) sont en conséquence de formule générale (II) ou (III). R CH2 C C A B X (II) K B X (III) O où R, A, B, K et X sont tels définies dans la formule (I). De préférence, dans le composé de formule (II), R est une atome d'hydrogène, un groupe méthyle, ou éthyle, de façon plus préférée un groupe méthyle, de sorte que le composé de formule (II) est un acide acrylique, méthacrylique ou éthacrylique ou leurs dérivés. Dans le composé de formule (III), K peut être une liaison covalente et B un groupement, K peut être un groupement et B une liaison covalente, K et B peuvent être des groupements simultanément, ou K et B peuvent être simultanément des liaisons covalentes. De préférence B est un groupement tandis que K est une liaison covalente. Lorsque K est un groupement, alors de préférence p est un entier de 1 à 6, de façon plus préférée 1, 2 ou 3, et de façon encore plus préférée p est égal à 1. Lorsque K est un groupe -(CH2)pNR2-, -(CH2) pNR2C(0)-, -(CH2) pC(0)NR2, -(CH2)pNR2C(0), -(CH2)pOC(0)NR2- ou -(CH2) pNR2C(0)NR2- alors R2 est de préférence un atome d'hydrogène, un groupe méthyle ou éthyle, de façon encore plus préférée un atome d'hydrogène. Dans les composés de formule (III), le groupe vinyle est de préférence en position para par rapport au groupe -K-B-X. De préférence B est: un groupe alkylène de formule -(C(R3)2)a-, dans laquelle les groupes -(C(R3)2)- sont identiques ou différents, et dans chaque groupe -(C(R3)2)- les groupes R3 sont identiques ou différents et chaque groupe R3 est un atome d'hydrogène ou un groupe (C,-C4)alkyle, de préférence un atome d'hydrogène, et a est un entier allant de 1 à 12, de préférence de 1 à 6, un groupe oxyalkylène tel qu'un groupe alkoxyalkyle ayant de 1 à 6 atomes de carbone dans chaque motif alkyle, de façon encore plus préférée -CH2O(CH2)4- ou un groupe oligo-oxyalkylène de formule - où les groupes -(C(R4)2)- sont identiques ou différents et dans chaque groupe -(C(R4)2)- les groupes R4 sont identiques ou différents et chaque groupe R4 est un atome d'hydrogène ou un groupe (C1-C4)alkyle, de préférence un atome d'hydrogène, et b est un entier allant de 1 à 6, de préférence de 2 à 3 et c est un entier allant de 2 à 11, de préférence de 2 à 5; ou une liaison covalente. Les groupes B préférés peuvent être un groupe alkylène, un groupe oxyalkylène et un groupe oligo-oxyalkylène jusqu'à 12 atomes de carbone. B peut être de préférence un groupe alkylène, un groupe oxyalkylène ou un groupe oligo-oxyalkylène. Dans les composés de formule (III), on préfère que K et B contiennent jusqu'à 12 atomes de carbone au total. Que le monomère de formule (A) prenne la formule générale (II) ou (III), B est de préférence un groupe de formule -(C(R3)2)- ou -(C(R3)2)2, par exemple -(CH2)- ou -(CH2CH2)-. Selon un mode de réalisation préféré de l'invention, le monomère de formule (A) Y-B-X est un (méth)acrylate de phosphorylcholine, et plus particulièrement le 2-(méthacryloyloxyéthyl)2'(triméthylammonium)éthyl phosphate, que l'on nommera également par son abréviation dans la description qui va suivre "MPC" : CH H2C=C I-C O (CH2)2 O P O (CH2)2 N (CH3)3 O O La synthèse de ce monomère est connue et notamment décrite dans l'article de K.Ishihara, Polym. J., 22, 335 (1990). Différentes voies de polymérisation sont décrites ci-après, qui ne sont pas limitatives. Copolymérisation du greffon de type polyoléfmique avec un monomère de formule (A), en présence ou non d'au moins un monomère de formule (C) La copolymérisation d'un monomère de formule (A) avec un monomère de 10 formule (C) est notamment décrite dans: - T. UEDA, Polymer J., Vol. 24, No 11, pages 1259-69 (1992) en particulier dans le cas où le monomère de formule (C) est un méthacrylate de tertiobutyle, de n-héxyle, de ndodécyle, ou de n-stéaryle. Les solvants choisis sont alors l'éthanol ou un mélange éthanol/THF. - Les documents US 6,225,431 et WO 93/01221 déjà cités illustrent d'autres mélanges de solvants adaptés tels que méthanol/THF 5/9 et isopropanol/acétate d'éthyle 50/50 pour des copolymères de 2(méthacryloyloxyéthyl)2'(triméthylammonium)éthyl phosphate / méthacrylate dodécyle dans des rapports respectifs exprimés en poids de monomère (A) / monomère (C) de 1/2 et 1/4. Ces mêmes documents illustrent un mélange isopropanol/acétate d'éthyle 35,5/14,5 pour un copolymère 2(méthacryloyloxyéthyl)2'(triméthylammonium)éthyl phosphate / méthacrylate héxadécyle dans un rapport exprimé en poids de monomère (A) / monomère (C) de 1/2 ou encore un mélange méthanol/THF 30/70 pour un copolymère 2(méthacryloyloxyéthyl)2'(triméthylammonium)éthyl phosphate / méthacrylate octadécyle dans un rapport exprimé en poids de monomère (A) / monomère (C) de 1/2. Le terme "THF" désigne le tétrahydrofurane. De tels mélanges de solvants méthanol/THF et isopropanol/acétate d'éthyle sont adaptés à la copolymérisation permettant d'aboutir aux copolymères selon la présente invention. On peut par exemple utiliser un mélange isopropanol/acétate d'éthyle dans des proportions pouvant aller de 50/50 à 20/80. On travaille donc de préférence dans les conditions de solvants, température, nature d'amorceurs et durée de polymérisation telles quedécrites dans US 6,225,431, colonne 28, lignes 28 à 53. Ainsi, le solvant utilisé peut par exemple être l'acétonitrile, le diméthylformamide, le chloroforme, le dichlorométhane, l'acétate d'éthyle, le sulfoxyde diméthyle, le dioxane, le benzène, le toluène, le tétrahydrofurane, ou un mélange de ces derniers. La polymérisation peut être effectuée en présence d'au moins un initiateur de polymérisation, tel que le péroxyde de benzoyle, le 2,2'azo-bis(2-méthylpropionitrile) ou le benzoïne méthyléther. D'autres initiateurs de polymérisation peuvent être utilisés tels que ceux décrits dans "Polymer handbook", 3eme édition, Ed. J. Brandrup et E. H. Immergut, pub. WileylnterScience New York, 1989. La copolymérisation peut être mise en oeuvre pour une durée allant de 1 à 72 heures, de préférence de 8 à 48 heures ou encore de 16 à 24 heures, et de préférence sous une atmosphère inerte, par exemple d'azote ou d'argon. Le polymère peut être purifié par dialyse, précipitation dans un nonsolvant (par exemple diéthyl éther ou acétone) ou par ultra-filtration. Le polymère issu de la réaction peut généralement être séché sous vide. On préfère le 2,2'-azobis(2-méthyl-propionitrile) à titre d'amorceur de polymérisation. Greffon de nature oléfinique Le greffon de nature polyoléfinique peut se présenter sous la forme d'un macromonomère de masse moléculaire en poids comprise entre 300 et 30 000, de préférence entre 500 et 20 000, de préférence encore entre 1 000 et 10 000 g/mol, et comporte une extrémité polymérisable avec le monomère de formule (A). Ce greffon présente de préférence la caractéristique de ne pas être cristallisable. Par "non cristallisable" au sens de la présente invention on entend que l'homopolymère obtenu à partir du monomère (A) ne présente pas un changement d'état liquide/solide réversible. Les greffons de nature polyoléfinique comprennent des unités polymériques à base de polyoléfines, à savoir d'homopolyoléfines ou de copolyoléfines et comportent une extrémité copolymérisable avec les monomères de formule (A) et/ou les éventuels autres monomères formant le squelette. Ces polyoléfines peuvent avantageusement comprendre des isomères de polybutènes. Parmi ces isomères du polybutène, les motifs suivants conviennent: -(CH2-CH2-CH2-CH2)- H2C CH3 (CH2 CH) CH3 ÇH3 (CH CH) ÇH3 (CH2 CH2 CH)-- et CH3 (CH2 C)isobutène CH3 Autrement dit, les greffons de type polyoléfinique peuvent avantageusement comprendre au moins un motif choisi parmi les 5 motifs décrits ci-dessus. De préférence, le greffon de nature polyoléfinique est du polyisobutène que l'on nommera également "PIB" dans la suite de la description. On note que l'appellation "polyisobutylène" est équivalente au terme "polyisobutène". Les greffons peuvent alors présenter une masse moléculaire comprise entre 300 20 et 30 000, de préférence entre 500 et 10 000. Le monomère ou macromonomère de nature polyoléfinique est de préférence du polyisobutène comportant une extrémité de nature (méth) acrylique, vinylique, hydroxyle ou styrènique apte à copolymériser avec le monomère de formule (A). Selon une variante, cette extrémité est un ester (méth)acrylique R O C C =CH2 O où R est un atome d'hydrogène ou un groupe méthyle. Selon une autre variante, cette extrémité est un hydroxyle OH. Synthèse du greffon de nature polyoléfinique Le greffon est de préférence un polyisobutylène avec une extrémité copolymérisable avec le monomère de formule (A) choisi parmi le (méth)acrylate, le vinyle et le styryle. Selon un mode de réalisation, l'extrémité est un (méth)acrylate avec pour formule (1) : CH3 CH3 CH3 C CH2 (C-CH2) n B O CH3 CH3 (1) R est un atome d'hydrogène ou un groupe méthyle, - n varie de 5 à 600, de préférence de 9 à 360, de préférence encore 15 de18à180et - B étant tel que défini précédemment. La synthèse de tels macromonomères à extrémité réactive ester méth(acrylique) est notamment décrite dans l'article de K. MAENZ, Ang. Makromol. Chem, 242, 183-197 (1996). Plusieurs voies de synthèses y sont décrites. Toutes partent d'oligomères commerciaux de polyisobutène, les "GLISSOPALe" de BASF. Ces oligomères GLISSOPAL possèdent une seule extrémité insaturée, mais non active vis-àvis d'une polymérisation ultérieure, C O où : CH3 Î H3 CH2 CH3 C CH2f -C CH2 n C CH3 CH3 CH3 où n varie de 5 à 600, de préférence de 9 à 360, de préférence encore de 18 à Dans la suite du texte, -PIB désigne le radical de formule suivante: ?H3 ÎH3 CH3 C i CH2)n PIB CH3 CH3 Parmi les voies décrites dans cet article, pour transformer ces oligomères GLISSOPAL en PIB à une extrémité (méth) acrylate, on préfère celles décrites ci-après. Alkylation d'une extrémité par un phénol suivie d'une estérification par un chlorure de (méth) acryloyle Le schéma 1 suivant résume en particulier les pages 187-188 de l'article. (1) /CH2 BF3-OEt2 CH PIB CH2 C CH3 + OH C - PIB CH2 C nhexane 45 C 1 (2) CH CH CH CH 3 1 CF3SO3H 3 PIB CH; Ç OH +CH,=C CI CH CI-PIB CH; Ç O--C=CH2 CH O T ambiante CH3 0 Schéma 1 BF3-OET2 désigne l'éthérate de fluorure de bore. 20 "CF3SO3H" désigne l'acide trifluorométhanesulfonique. "CH2C12" désigne le dichlorométhane. CH La purification finale du macromonomère (vis-à-vis de ceux qui n'ont pas réagi en extrémité ester (méth)acrylique) peut se faire par élution sur colonne de silice du PIB à extrémité phénol avant réaction avec le chlorure d'acide. Epoxydation d'une extrémité, ouverture et formation d'un alcool, puis estérification par un chlorure de (méth)acryloyle Le schéma 2 suivant résume en particulier les pages 189-190 de l'article précité. (1) /CH2 R-COOH PIB CH2 C > PIB CH2 CH3 CHC13,45 C époxydation acide paracétique (par exemple) où R représente un radical alkyle, cycloalkyle ou benzyle où "CHC13" désigne le trichlorométhane. Puis hydroxylation avec hydrure de lithium et d'aluminium AlLiH4 par réduction (2) O CH3 / \ AlLiH4 C CH2 THF,65 PIB CH2 COH C CH3 CH3 puis esterification par un chlorure de (méth)acryloyle (3) PIB CH2 20 CI H3 CH3 PIB CH2 i OH C1 C C =CH2 CH3 O CH3 CH3 PIB CH2 Î O I i C =CH2 CH3 O Schéma 2 "THF" désigne le tétrahydrofurane. La synthèse de macromonomères PIB à extrémité ester (méth) acrylique selon l'une des voies de synthèses décrites aux schémas 1 et 2 ci-dessus est également décrite dans l'article de K. MAENZ, Ang. Makromol. Chem, 258, 69-73 (1998). Ce deuxième article décrit aussi les copolymères correspondants, de ces (méth)acrylates de PIB avec du méthacrylate de méthyle ou de l'acrylate de méthyle dans le toluène avec amorçage radicalaire par le 2, 2'azoisobutyronitrile. Une autre voie de synthèse de ces (méth)acrylates de PIB est également décrite dans le document DE 103 17 863. Le schéma 3 suivant détaille une troisième voie de synthèse alternative pour 15 obtenir des macromonomères PIB à extrémité ester(méth) acrylique. On part toujours d'un GLISSOPAL à extrémité insaturée CH2 PIB C CH3 sur laquelle on fait une addition d'une molécule d'anhydride maléique pour donner un composé PIB comportant une O extrémité anhydride succinique (décritégalement dans E. WALCH, Polymer, Vol. 35, n 8, 1774-78 (1994)). Si on le fait ensuite réagir avec le méthacrylate de 2 hydroxyéthyle on obtient O C/ ÎH3 CH2 CH 2 O + HO (CH2)2 0 C C =CH2 PIB C HC H 2 C O O O PIB C CH2 CH C O (CH2)2 O CH2O COOH Schéma 3 L' exemple 4 du brevet cité décrit cette synthèse. Si on utilise l'acrylate de 2-hydroxyéthyle au lieu du méthacrylate on peut se reporter à la description de la synthèse des macromonomères dans les exemples 1, 2 et 3 du même brevet. Quelque soit la voie de synthèse, les macromonomères obtenus ne sont solubles que dans des solvants de polarité moyenne à faible. Leur copolymérisation avec un monomère hydrophile et très polaire tel que le monomère de formule (A) ne peut donc se faire que dans des milieux solvants appropriés comme cela a été exposé ci-dessus. CH3 C C CH2 O Selon un autre mode de réalisation, le greffon est un polyisobutylène avec une extrémité OH copolymérisable avec le monomère de formule (A), de formule (2) : CH3 CH3 CH3 CH3 C CH2 (C-CH2) n CH2 C CH2 OH CH3 CH3 où : n est tel que défini précédemment pour la formule (1). La synthèse de tels macromonomères à extrémité réactive hydroxyle est notamment décrite dans l'article "Terminally Functionalized Polyisobutylene Oligomers as Soluble Supports in Catalysis", David E. Bergbreiter* and Jun Li, Department of Chemistry, Texas A&M University, College Station, Texas, USA, Chem Commun (Camb). 2004 Jan 7; (1):42-3. Epub 2003 Nov 27.. Cette synthèse part d'un oligomère commercial "GLISSOPAL " de BASF tel que décrit précédemment. Selon cet article, les oligomères GLISSOPAL sont oxydés selon le schéma ci-dessous: H (2) /CH2 1) BF3-OEt2 n-hexane C CH3 2) NAOH, ethanol, H202 PIB CH2 CH3 CH2 OH PIB CH2 H PIB-OH Le PIB-OH peut également être obtenu selon la première partie du schéma 2 ci-dessus. Selon un autre mode de réalisation, le greffon est un polyisobutylène avec une 20 extrémité thiophène copolymérisable avec le monomère de formule (A) ou un polymère obtenu à partir du monomère (A). La synthèse de tels macromonomères à extrémité réactive thiophényle est notamment décrite dans l'article macromolécules 2003, 36, 6985-6994. Cette synthèse est illustrée par le schéma 4 ci-dessous. CH3 CH3 CH3 CH3 C CH2 Cl C Cl + CH2 C=CH2 CH3 CH3 2-chl oro-2,4,4triméthyl-1-pentane (Fuluka) CH3 CH3 - CH + S 3 CH3 C (CHIC l n CH2 C S 1 CH3 CH3 CH3 CH3OH 2-polyisobutylényl-thiopène (PIB-T) Schéma 4 Dans ce schéma, n a la même signification que précédemment. Autres voies de synthèse d'un polymère comportant des unités polymériques comportant un groupe de formule (I) et des greffons polyoléfmiques. Les groupes de formule (I) sont de préférence introduits sous la forme d'un monomère (A) tel que décrit ci-dessus, notamment un (méth) acrylate de phosphorylcholine (MPC). Selon une première autre voie de synthèse, le MPC peut par exemple être mis à réagir avec un monomère susceptible de réagir avec un macromonomère de nature polyoléfinique tel que décrit précédemment, tel que qu'un polyisobutène à extrémité (méth)acrylate, vinyle, stryrène, hydroxyle ou thiophène. On préfère dans ce mode de réalisation le polyisobutène à extrémité hydroxyle (PIB-OH) dont la préparation est décrite précédemment. TiCI4/-78 C Hexane/CH2C12 60/40 2,6-Di-tert-butylpyridine (DtBP) CH3 CH3 C ( CH2 7C) n CH2 C CH3 CH3 CH3 CH3 CH3 Selon une variante, la préparation du copolymère comprenant des unités polymériques comportant un groupe de formule (I) et des greffons polyoléfiniques peut être effectuée par polymérisarion radicalaire de monomère MPC avec un monomère pnitrophényloxycarbonyl poly(éthylène glycol) méthacrylate (MENOP) décrite dans l'article Biomacromolecules 2004, 5, 342-347, dont le contenu est incorporé dans la présente demande par référence. Le schéma 5 ci-dessous illustre cette voie de synthèse alternative d'un copolymère greffé selon l'invention. CH3 CH2 =C Ç=0 O OCH2CH2 O P OCH2CH2N(CH3)3 1 O MPC MENOP CH3 CH2 C C=0 O 1 O(CH2CH2O p C NO2 / CH3 CH2 1 C=0 5 0 I I OCH2CH2 O P OCH2CH2 N+ (CH3)3ÇH3 \ ÇCH2 C Ç=0 /m5 0 O(CH2CH2O) c p5 NO2 MPC MENOP Poly (MPC - MENOP) Poly (MPC - MENOP) + PIB - OH CH, CH CHZ C CH3 CH3 Poly MPC-graft-Poly IB (PMPC-graft-PIB) Schéma 5 Dans ce schéma, n a la même signification que précédemment et n5 et m5 sont des entiers 5 non nuls; p5 peut être compris entre 1 et 10, de préférence égal à 4 ou 5 Selon une deuxième autre voie de synthèse, le copolymère greffé est obtenu en faisant réagir un macromonomère initiateur contenant au moins un groupe de formule (I) avec des monomères olefiniques. Par exemple on prépare un copolymère statistique obtenu par réaction de monomère (A), par exemple le MPC, avec un monomère vinylique comprenant un atome d'halogène. Une telle voie de synthèse est illustrée selon le schéma ci-après et s'appuie sur les résultats décrits notamment par l'article Macromolecular Rapid Communications, 2002, 23, 809-813, selon le schéma ci-après: CH3 CHZ C C=0 ans O CH3 II O ms OCHZCHZO P OCHZCHZN (CH3)3 O(CHZCHZO)ps C O CHz C CHz o 1 \ H o CHz C 1 CH3 + O OCH,CHZOP OCHZCHZN+(CH3)3 s + DPE + AIBN > CH C=0 O OCH,CHZO P OCHZCHZ N (CH3)3 O CHz C CHZ- C. CO /n C O O II + O OCH,CH2O P OCHZCHZN (CH3)3 O 3 / Ph (CH,- C CH; II OCHZCH2Op OCHZCHZN (CH3)3 O IH CH CH CH c /n Ph 6 o + Ph Ph i CICH Chlorure de diéthylaluminium (DEAC) CH m6 0 CH Cl OCHZCHZOP OCH,CH, N (CH3)3 O z + THF Isobutène (IB) PMPC-blocPCMS CH3 CH,- C (CH, CH C=0 /n6 CH3 CH,-CH, CH OCHZCH2OP OCH2CH2 N+ (CH3)3 O IH3\ CH, C CHz C CH3 CH3 CHZ CH3 / n Schéma 6 Le copolymère greffé selon la présente invention peut présenter un squelette comportant au moins un bloc de nature polyoléfinique et des greffons comportant au moins un groupe de formule (I) telle que définie précédemment, et de préférence de la phosphorylcholine. Le squelette de nature polyoléfinique peut comporter des blocs identiques ou différents. A1BN resprésente le 2,2'-azo-isobutyronitrile DPE représente le 1, 1diphényléthylène n6 et m6 sont des entiers non nuls et n est tel que défini précédemment. Ainsi, selon l'un de ses aspects, la présente invention a plus particulièrement pour objet un copolymère dont le squelette contient des unités oléfiniques, et qui est greffé avec une chaîne contenant groupe de formule (I). Selon ce mode de réalisation, on peut par exemple faire réagir un monomère oléfine avec au moins un monomère vinylique comprenant un atome d'halogène pour obtenir un macroamorceur que l'on fera ensuite réagir avec des monomères de formule (A) telle que définie précédemment. Un produit commercial correspondant à ce macoamorceur est commercialisé sous la référence Exxpro 3035. Ce mode de réalisation peut être illustrée par la synthèse décrite selon le schéma suivant. Cette voie de synthèse est effectuée par polymérisatrion ATRP (Atom Transfer Radical Polymerization) dont le principe est décrit dans l'article Macromolecule Chem. Phys., 2001, 202(17), 3392-3402, qui peut être résumé selon le schéma 7 suivant: CH3 CHZ C CH3 CH3 / CH2Br MPC Poly(isobutène-co-(p-méthyl-styrène)-co-(p-bromométhylstyrène) (produit commercial EXXPRO 3035) Schéma 7 CH3 co O OCH,CHZOP OCHZCH,N+(CH3)3 O MPC" désigne le 2-(méthacryloyloxyéthyl) 2'(triméthylammonium)éthyl phosphate, que l'on nommera également par son abréviation dans la suite de la description. Dans ce schéma, n est un entier tel que décrit précédemment et m7, p7 et 17 sont des entiers non nuls. COPOLYMERE SEOUENCE Un copolymère séquencé selon la présente invention peut présenter un ou plusieurs blocs comportant au moins une unité polymérique ou bien un groupe d'unités polymériques contenant un groupe de formule (I), de préférence comportant un groupe phosphorylcholine et/ou à son extrémité un monomère contenant un groupe de formule (I), au moins un bloc comportant au moins une unité polymérique issue d'un macromonomère de nature polyoléfinique et enfin optionnellement au moins un bloc issu de la polymérisation ou copolymérisation de monomères (C), le monomère de formule (C) étant tel que défini précédemment dans le cadre du copolymère greffé. Ainsi, le polymère comprend au moins un bloc constitué d'unités polyoléfines, à savoir d'homopolyoléfines ou de copolyoléfines. Ces polyoléfines peuvent avantageusement comprendre du polybutène, et de préférence du polyisobutène à l'image des greffons de nature polyoléfinique décrits plus haut. Le monomère comportant au moins une unité polymérique ou bien un groupement contenant un groupe de formule (I) peut avantageusement être un monomère de formule (A) tel que défini précédemment dans le cadre de la description des copolymères greffés, et donc typiquement un tel monomère peut être du MPC. Ces polymères blocs, ou "radial", ou en étoile peuvent être des copolymères diblocs, triblocs, ou multiblocs ou en étoile comportant au moins un bloc à base d'unités (A) et au moins un bloc à base d'unités polyoléfine (B). Ces polymères blocs peuvent être obtenus de différentes façons. On cite par exemple la polymérisation cationique de l'isobutylène suivie de transformation d'une extrémité de chaîne PIB en groupe CH O C C Br O CH3 puis d'une polymérisation radicalaire contrôlée (ATRP) de l'autre séquence qui comporte, dans le mélange monomère, un monomère comprenant un groupe de formule (I) tel qu'un (méth)acrylate de phosphorylcholine. Cette voie de synthèse est notamment décrite dans Z. FANG, Polymer Preprints, 2002, 43(2) 36-37. Dans ce cas précis, on obtient un copolymère dibloc de structure "A-B". Toujours suivant le même type de mode opératoire constitué d'homopolymérisation cationique de l'isobutylène suivie d'une polymérisation radicalaire vivante, on peut construire des copolymères triblocs de structure "A-B-A" comme cela est décrit dans COCA, S, J. Polym. Sci. Part A = Polym. Chem., 35, (16) 3595-3601 (1997) Ainsi, un polyisobutylène à extrémités a, co disfonctionnelles est transformé en extrémités a, chlorées pouvant amorcer chacune la polymérisation ATRP d'un mélange de monomères contenant un monomère (A) comprenant un groupe de formule (I) et optionnellement un monomère de formule (C). On peut préparer des copolymères triblocs de structure "A-B-A" par la méthode décrite dans l'article de M.K. MISHRA, Macromol. Symp. 107, 24353 (1996) où : on réalise un macroamorceur polyisobutylène contenant un groupe central azo pouvant par la suite déclencher une polymérisation radicalaire, ce macroamorceur polyisobutylène est ensuite utilisé pour déclencher la polymérisation d'un mélange de monomères contenant un monomère (A) comportant un groupe de formule (I) et optionnellement un monomère de formule (C), - le macroamorceur polyisobutylène contenant un groupe central azo est réalisé par polymérisation de l'isobutylène amorcée par un couple: diéther tertiaire à groupe azocentral en présence d'un catalyseur acide de Lewis, selon le schéma 8 qui suit: H3 CH3 I H3 CH3 H3C O C CH2 C N=N CH2 C OCH3 + isobutylène CH3 CH3 CH3 CH3 H3 CH3 C 1 H CH3 Cl PIB C CH2 C N=N C CH2 C PIB Cl CH3 CH3 CH3 CH3 Macroamorceur P1B Par action de la température et en présence d'un mélange de monomères comportant un groupe de formule (I) et de monomères (C). H3 CH3 CH3 CH3 Cl PIB C CH2 C N=N C CH2 C PIB Cl CH3 CH3 CH3 CH3 T C H3 CH3 2 Cl PIB C CH2 C* + N2 CH3 CH3 Schéma 8 Le radical obtenu permet un amorçage de la polymérisation à partir du monomère comportant un groupe de formule (I) et un monomère de formule (C). On obtiendra alors plutôt des diblocs de structure "polyA-polyB" ou, suivant le mode de détermination de la polymérisation du monomère (A), des triblocs polyB-polyA-polyB Une autre voie pour obtenir un copolymère diblocs du type PIB-polyMPC est décrite dans l'article Macromolecules, 2003, 36, 6985-6994. Cette voie peut être résumée par le schéma 9 ci-dessous: acide de Lewis CH CH3 CH3 C ( CHZ C n CH, CH3 CH3 2-polyisobutylényl-thiopène (PIB-T) + OCH2CH2OP OCH2CH2N (CH3)3 O 2-polyisobutylényl-thiophényl-poly MPC Schéma 9 n a la même signification que précédemment. Selon cette synthèse, le PIB-T peut être préparé, toujours selon l'enseignement de cet article, selon le schéma 10 ci-dessus. On peut également préparer des copolymères triblocs de structure "A-B-A" par la méthode décrite dans Macromolecules 2003, 36, 6985-6994, en préparant un bloc PIB portant un thiophène à chacune de ses extrémités. Cette voie peut être présentée dans les grandes lignes comme dans le schéma 10 suivant: CH CH3 CH3 CI I3 ( CH-2 C) n CHZ C CH3 CH3 CH3 n-BuLi THF/1h/40 C CH CH3 CH3 CH CH3 C ( CHz C) n CHZ C 3 ( CH2 C) n I S CH3 C O O CH3 CH3 II CH3 CH2 C=CH2 Isobutène (IB) (BASF) TiCI4/-78 C Hexane/CH2Cl2 60/40 2, 6-Ditert-butylpyridine (DtBP) + Réf. J. Macromole. Sci. Chem. 1983, A18, 13671382. Macromol. Rapid Comun. 1997, 18, 417-425. (1997) CH CH 3 I I 3 CH i) CHZ i Ti Cl 29 n CH3 CH3 H CH 3 I 3 CHz C) CHZ C Ti,C19 CH3 n CH3 CH3OH CHZ U CH3 IH nBuLi a THF/1h/-40 C - 40 C/MPC CHZ ) n n a, w-Dithiophène-Ended PIB CH3 CH3 CH 3 1 CHZ CH2 /mio n CH3 CH3 Î O OCHZCHZOP OCHZCHZN+(CH3)3 CH H3 CH O _ C, n CH3 C0 CH3 P OCHZCHZN (CH3)3 O COPOLYMERE STATISTIQUE OU ALEATOIRE Un copolymère statistique ou aléatoire selon la présente invention présente de façon aléatoire dans son squelette des unités polymériques oléfiniques et des unités polymériques contenant un groupe de formule (I) Pour préparer ce copolymère, on peut utiliser un monomère contenant un groupe de formule (I), avantageusement un monomère de formule (A) tel que défini précédemment dans le cadre de la description des copolymères greffés, et donc typiquement un tel monomère peut être du MPC. PMPC-PIB-PMPC Schéma 10 n a la même signification que précédemment et ml0 est un entier non nul. Le monomère contenant un groupe de formule (I) peut être mis à réagir avec une oléfine, de préférence une oléfine d'au moins quatre atomes de carbone, de préférence encore le butène et tous ses isomères tels que décrits précédemment. Selon l'enseignement de la demande JP-2002-363 223, l'oléfine (typiquement 5 l'isobutène) et le MPC sont mis à réagir dans le THF, en présence d'un acide de Lewis et de 2,2'-azobis-2,4-dimethyl valeronitrile. COPOLYMERE OU POLYMERE COIFFE Un copolymère ou polymère coiffé peut se présenter sous forme d'un 10 copolymère comportant, enchaînés linéairement, des blocs de nature polyoléfinique identiques ou différents et comportant à l'une ou à ses deux extrémités ou encore lié à la chaîne polymérique principale au moins un groupe de formule (I) telle que définie précédemment, ou sous forme d'un polymère de nature polyoléfinique comportant au moins un groupe de formule (I) telle que définie précédemment à l'une ou à ses deux 15 extrémités, ou encore liée à la chaîne polymérique principale. Synthèse d'un PIB porteur d'une extrémité phosphorylcholine Le schéma réactionnel 11 est le suivant: a) Maléinisation de l'extrémité insaturée d'une chaîne PIB /O CH 150 - 250 C CH\ / C\\ O Chaîne PIB anhydride maléique CH CH I CH2 CH3 CH2 Ci CHz C + CH3 CH3 CH3 2 - 10h CH3 CH3 CH3 C [ CH2 C 1 1 CH3 CH3 CH3 CH2 C CH2 O CH2 C\\ O o CH C Polyisobutylène mono-anhydride succinique b) Estérification de l'extrémité anhydride par le glycérophosphorylcholine CH O CH I 3,CH3 C C CH C_fCHz CCH 3 I I n z Ç CHz O + CH3 CH3 CH2 C \ O (-) O + CH3 HO CH2 CH CH2 O P O (CH2)2 CH3 OH O CH3 glycérophosphorylcholiné CH3 CH, (.y [ CH CH, C c O CHZ CH CH2 O P O (CH7) N CH3 CII C 1CH2 C 3 C 1 1 n \\ O Hz COOH PIB-PC Schéma 11 n a la même signification que précédemment. Le glycérophophorylcholine est notamment décrit dans le brevet japonais JP 2003-040942. Concernant la réaction de maléinisation du PIB étape a), elle est décrite dans la notice des PIB commerciaux "GLISSOPAL ". On peut ajouter aussi, selon une alternative, en poussant la réaction, deux molécules d'anhydride maléïque sur l'extrémité insaturée du PIB suivant, selon le schéma 12 suivant: O CH3 CH3 CH2 OH /O CH C \ CH2 CH2 C. O + CH2 CH2 C\ CH3 CH3 CH3 C [CH2 C n CH3 cH3 12O CH C\ 200-250 C O 2-10H CH C o Polyisobutylène monoanhydride succinique CH3 CH3 C CH3 Schéma 12 5 n a la même significaition que précédemment. PIBBSA: Polyisobutylène bis anhydride succinique Sur ce bis "adduct" ont peut alors faire réagir deux moles de glycérophosphorylcholine qui vont s'estérifier sur chaque groupe anhydride. On obtient 10 alors un PIB avec deux groupes phosphorylcholine à une extrémité soit: PIB-(PC)2, à savoir un PIB avec deux groupes PC à une extrémité. COMPOSITION COSMETIQUE Une composition cosmétique selon la présente invention peut contenir un ou plusieurs copolymère(s) selon la présente invention en une teneur allant de 1 à 80 % en poids, de préférence 3 à 30 % en poids et de façon encore préférée de 5 à 25 % en poids par rapport au poids total de la composition. Milieu physiologiquement acceptable Par "milieu physiologiquement acceptable", on désigne un milieu non toxique et susceptible d'être appliqué sur la peau, les lèvres ou matières kératiniques d'êtres humains. Le milieu physiologiquement acceptable est généralement adapté à la nature du CH2 C]nCH2 C \\CH CH CH2 O O O CH3 CH2 CH CH2 CH3 support sur lequel doit être appliquée la composition, ainsi qu'à l'aspect sous lequel la composition est destinée à être conditionnée. Le milieu physiologiquement acceptable peut comprendre une phase aqueuse et/ou une phase grasse. Selon un mode particulier de réalisation, la phase aqueuse ou la phase grasse peut former la phase continue de la composition. En particulier, la composition peut posséder, par exemple, une phase grasse continue, pouvant contenir moins de 10 % en poids d'eau, notamment moins de 5 % en poids d'eau, voire moins de 1 % en poids d'eau par rapport au poids total de la composition. Phase grasse Les compositions cosmétiques conformes à la présente invention peuvent comprendre une phase grasse comprenant notamment des huiles, notamment des cires, des corps gras solides à température ambiante (20 25 C) et pression atmosphérique. On entend par huile, tout corps gras sous forme liquide à température ambiante (20 - 25 C) et à pression atmosphérique. La phase grasse liquide peut, également, contenir outre des huiles, d'autres composés solubilisés dans les huiles tels que des agents gélifiants et/ou structurants. Lorsque le polymère ou le copolymère selon la présente invention se présente sous forme d'une huile, la composition cosmétique selon la présente invention peut comprendre cette seule huile à titre de phase grasse, ou bien comprendre une ou plusieurs huiles additionnelles dans lesquelles le polymère ou copolymère selon l'invention peut être dissous ou dispersé. La ou les huiles distinctes du copolymère selon la présente invention peuvent être présentes à raison de 0,1 à 99 % en poids, en particulier d'au moins 1 à 90 % en poids, plus particulièrement de 5 à 70 % en poids, notamment de 10 à 60 % en poids, voire de 20 à 50 % en poids, par rapport au poids total de la composition cosmétique selon l'invention. Les huiles additionnelles et/ou distinctes du copolymère selon la présente invention convenant à la préparation des compositions cosmétiques selon l'invention peuvent être des huiles volatiles ou non, siliconées ou non. Au sens de la présente invention, on entend par "huile volatile", une huile (ou milieu non aqueux) susceptible de s'évaporer au contact de la peau en moins d'une heure, à température ambiante et à pression atmosphérique. L'huile volatile est une huile cosmétique volatile, liquideà température ambiante, ayant notamment une pression de vapeur non nulle, à température ambiante et pression atmosphérique, en particulier ayant une pression de vapeur allant de 0,13 Pa à 40 000 Pa (10-3 à 300 mm Hg), et de préférence allant de 1,3 Pa à 13 000 Pa (0,01 à 100 mm Hg), et préférentiellement allant de 1,3 Pa à 1300 Pa (0,01 à 10 mm Hg). Au sens de la présente invention, on entend par "huile non-volatile", une huile ayant une pression de vapeur inférieure à 0,13 Pa. Les huiles volatiles ou non volatiles peuvent être des huiles hydrocarbonées notamment d'origine animale ou végétale, des huiles synthétiques, des huiles siliconées, des huiles fluorées, ou leurs mélanges. Au sens de la présente invention, on entend par "huile siliconée", une huile comprenant au moins un atome de silicium, et notamment au moins un groupe Si-O. On entend par "huile hydrocarbonée", une huile contenant principalement des atomes d'hydrogène et de carbone et éventuellement des atomes d'oxygène, d'azote, de soufre et/ou de phosphore. Les huiles hydrocarbonées volatiles peuvent être choisies parmi les huiles hydrocarbonées ayant de 8 à 16 atomes de carbone, et notamment les alcanes ramifiés en C8-C16 (appelées aussi isoparaffines) comme l'isododécane (encore appelé 2,2,4,4,6- pentaméthylheptane), l'isodécane, l'isohexadécane, et par exemple les huiles vendues sous les noms commerciaux d'ISOPARS ou de PERMETHYLS . Comme huiles volatiles, on peut aussi utiliser les silicones volatiles, comme par exemple les huiles de silicones linéaires ou cycliques volatiles, notamment celles ayant une viscosité 8 centistokes (8 x 10 6 m2/s), et ayant notamment de 2 à 10 atomes de silicium, et en particulier de 2 à 7 atomes de silicium, ces silicones comportant éventuellement des groupes alkyle ou alkoxy ayant de 1 à 10 atomes de carbone. Comme huile de silicone volatile utilisable dans l'invention, on peut citer notamment les diméthicones de viscosité 5 et 6 cSt, l'octaméthyl cyclotétrasiloxane, le décaméthyl cyclopentasiloxane, le dodécaméthyl cyclohexasiloxane, l'heptaméthyl hexyltrisiloxane, l'heptaméthyloctyl trisiloxane, l'hexaméthyl disiloxane, l'octaméthyl trisiloxane, le décaméthyl tétrasiloxane, le dodécaméthyl pentasiloxane, et leurs mélanges. On peut également utiliser des huiles volatiles fluorées tels que le nonafluorométhoxybutane ou le perfluorométhylcyclopentane, et leurs mélanges. La phase grasse des compositions cosmétiques selon la présente l'invention peut également comprendre au moins une huile volatile. La phase grasse des compositions cosmétiques selon la présente invention peut également comprendre au moins une huile non volatile. Les huiles non volatiles peuvent notamment être choisies parmi les huiles hydrocarbonées le cas échéant fluorées et/ou les huiles siliconées non volatiles. Comme huile hydrocarbonée non volatile, on peut notamment citer: les huiles hydrocarbonées d'origine animale, les huiles hydrocarbonées d'origine végétale telles que les esters de phytostéaryle, tels que l'oléate de phytostéaryle, l'isostéarate de physostéaryle et le glutanate de lauroyl/octyldodécyle/phytostéaryle (AJINOMOTO, ELDEW PS203), les triglycérides constitués d'esters d'acides gras et de glycérol dont les acides gras peuvent avoir des longueurs de chaînes variées de C4 à C24, ces dernières pouvant être linéaires ou ramifiées, saturées ou insaturées; ces huiles sont notamment des triglycérides héptanoïques ou octanoïques, les huiles de germe de blé, de tournesol, de pépins de raisin, de sésame, de maïs, d'abricot, de ricin, de karité, d'avocat, d'olive, de soja, d'amande douce, de palme, de colza, de coton, de noisette, de macadamia, de jojoba, de luzerne, de pavot, de potimarron, de courge, de cassis, d'onagre, de millet, d'orge, de quinoa, de seigle, de carthame, de bancoulier, de passiflore, de rosier muscat; le beurre de karité ; ou encore les triglycérides des acides caprylique/caprique comme ceux vendus par la société STEARINERIES DUBOIS ou ceux vendus sous les dénominations MIGLYOL 810 , 812 et 818 par la société DYNAMIT NOBEL, les éthers de synthèse ayant de 10 à 40 atomes de carbone; - les hydrocarbures linéaires ou ramifiés, d'origine minérale ou synthétique tels que la vaseline, les polydécènes, le polyisobutène hydrogéné tel que le parléam, le squalane et leurs mélanges, et en particulier le polyisobutène hydrogéné, - les esters de synthèse comme les huiles de formule RI COOR2 dans laquelle RI représente le reste d'un acide gras linéaire ou ramifié comportant de 1 à 40 atomes de carbone et R2 représente une chaîne hydrocarbonée notamment ramifiée contenant de 1 à 40 atomes de carbone à condition que RI + R2 soit >_ 10. Les esters peuvent être notamment choisis parmi les esters, notamment d'acide gras comme par exemple: - l'octanoate de cétostéaryle, les esters de l'alcool isopropylique, tels que le myristate d'isopropyle, le palmitate d'isopropyle, le palmitate d'éthyle, le palmitate de 2-éthylhexyle, le stéarate ou l'isostéarate d'isopropyle, l'isostéarate d'isostéaryle, le stéarate d'octyle, les esters hydroxylés comme le lactacte d'isostéaryle, l'hydroxystéarate d'octyle, l'adipate de diisopropyle, les heptanoates, et notamment l'heptanoate d'isostéaryle, octanoates, décanoates ou ricinoléates d'alcools ou de polyalcools comme le dioctanoate de propylène glycol, l'octanoate de cétyle, l'octanoate de tridécyle, le 4-diheptanoate et le palmitate d'éthyle 2-hexyle, le benzoate d'alkyle, le diheptanoate de polyéthylène glycol, le diétyl 2d'hexanoate de propylèneglycol et leurs mélanges, les benzoates d'alcools en Cu à C15, le laurate d'hexyle, les esters de l'acide néopentanoïque comme le néopentanoate d'isodécyle, le néopentanoate d'isotridécyle, le néopentanoate d'isostéaryle, le néopentanoate d'octyldocécyle, les esters de l'acide isononanoïque comme l'isononanoate d'isononyle, l'isononanoate d'isotridécyle, l'isononanoate d'octyle, les esters hydroxylés comme le lactate d'isostéaryle, le malate de di-isostéaryle; - les esters de polyols et les esters du pentaérythritol, comme le tétrahydroxystéarate/tétraisostéarate de dipentaérythritol, - les esters de dimères diols et dimères diacides tels que les Lusplan DD- DA5 et Lusplan DD-DA7 , commercialisés par la société NIPPON FINE CHEMICAL et décrits dans la demande FR0302809 déposée le 6 mars 2003, dont le contenu est incorporé dans la présente demande par référence. - les alcools gras liquides à température ambiante à chaîne carbonée ramifiée et/ou insaturée ayant de 12 à 26 atomes de carbone comme le 2octyldodécanol, l'alcool isostéarylique, l'alcool oléique, le 2hexyldécanol, le 2-butyloctanol, et le 2-undécylpentadécanol, - les acides gras supérieurs tels que l'acide oléique, l'acide linoléique, l'acide linolénique et leurs mélanges, et - les carbonates de di-alkyle, les 2 chaînes alkyles pouvant être identiques ou différentes, tel que le dicaprylyl carbonate commercialisé sous la dénomination CETIOL CC , par COGNIS. Les huiles de silicone non volatiles utilisables dans la composition selon l'invention peuvent être les polydiméthylsiloxanes (PDMS) non volatiles, les polydiméthylsiloxanes comportant des groupements alkyle ou alcoxy pendants et/ou en bouts de chaîne siliconée, groupements ayant chacun de 2 à 24 atomes de carbone, les silicones phénylées comme les phényl triméthicones, les phényl diméthicones, les phényl triméthylsiloxy diphénylsiloxanes, les diphényl diméthicones, les diphényl méthyldiphényl trisiloxanes, et les 2-phényléthyl triméthylsiloxysilicates, les diméthicones ou phényltriméthicone de viscosité inférieure ou égale à 100 cSt, et leurs mélanges. Selon un mode particulier de réalisation, les compositions cosmétiques conformes à l'invention peuvent également comprendre au moins une huile de silicone choisie parmi les huiles de silicones volatiles, les huiles de silicones non volatiles, et leurs mélanges. Les huiles non volatiles peuvent être présentes dans les compositions selon l'invention en une teneur allant de 20 à 99 % en poids, notamment de 30 % à 80 % en poids, et en particulier de 40 % à 80 % en poids, par rapport au poids total de la composition. Phase aqueuse Selon certains aspects de la présente invention, la composition selon 20 l'invention peut comprendre au moins un milieu aqueux, constituant une phase aqueuse, qui peut former la phase continue de la composition. La phase aqueuse peut être constituée essentiellement d'eau. Elle peut également comprendre un mélange d'eau et de solvant organique miscible à l'eau (miscibilité dans l'eau supérieure à 50 % en poids à 25 C) comme les monoalcools inférieurs ayant de 1 à 5 atomes de carbone tels que l'éthanol, l'isopropanol, les glycols ayant de 2 à 8 atomes de carbone tels que le propylène glycol, l'éthylène glycol, le 1,3-butylène glycol, le dipropylène glycol, les cétones en C3-C4, et les aldéhydes en C2-C4. La phase aqueuse (eau et éventuellement le solvant organique miscible à l'eau) peut être présente en une teneur allant de 0,1 à 40 % en poids, notamment allant de 0,1 à 20 % en poids, et en particulier 0,1 à 10 % en poids, par rapport au poids total de la composition. Additifs Les compositions cosmétiques selon l'invention peuvent également comprendre tout additif usuellement utilisé dans le domaine concerné, choisi parmi des gélifiants, des antioxydants, des huiles essentielles, des conservateurs, des parfums, des 5 neutralisants, des agents hydratants, des agents antiseptiques, des vitamines telles que les vitamines B3 ou E et leurs dérivés, et des agents protecteurs contre les UV. Bien entendu, l'homme de l'art veillera à choisir le ou les éventuel(s) additif(s) ajoutés à la composition cosmétique selon l'invention, de manière telle que les propriétés avantageuses attachées intrinsèquement à la composition conforme à l'invention ne soit pas, ou substantiellement pas, altérées par l'addition envisagée. Formulation La composition selon l'invention peut être utilisée pour le maquillage et/ou le soin des matières kératiniques d'être humain tels que la peau (du visage, du corps, le cuir chevelu, les lèvres), les muqueuses (bord interne des paupières), les cheveux, les ongles, les cils et les sourcils. La composition cosmétique selon l'invention peut se présenter sous la forme d'un produit de maquillage et ou de soin des matières kératiniques et en particulier de la peau, en particulier sous forme de fond de teint, et des lèvres, en particulier un rouge à lèvres, ou un baume à lèvres. La composition trouve donc une application particulière comme composition de soin du corps ou du visage; composition de maquillage du corps ou du visage telle que fond de teint, rouge à lèvres, soin pour lèvres, vernis à ongles, soin des ongles, mascara, eye-liner; composition parfumante; composition de protection solaire; composition déodorante et composition capillaire. La présente invention a encore pour objet un procédé cosmétique de maquillage et/ou de soin non thérapeutique des matières kératiniques comprenant, au moins l'étape d'application sur ces matières kératiniques d'au moins une composition cosmétique telle que définie précédemment. Les exemples ci-après sont donnés à titre illustratif et sans caractère limitatif de l'invention. Exemple 1: Synthèse d'un copolymère de MPC, d'acrylate d'isostéaryle et 5 de méthacrylate PIB - Le macromonomère Méthacrylate de polyisobutylène est synthétisé à partir du PIB à extrémité insaturé, GLISSOPAL 93039 , de masse moléculaire en nombre égale à 2040 vendu par BASF. La synthèse du méthacrylate PIB correspondant est faite par époxydation, réduction en extrémité OH, puis estérification par le chlorure de méthacryloyle suivant l'article de K. MAENZ, Angew. Makramol. Chem 242, 183-97 (1997). On obtient un macromonomère fonctionnalisé méthacrylate de masse moléculaire en nombre égale à 2050. La polymérisation est ensuite réalisée dans les conditions suivantes: Réactifs - 2-(méthacryloyloxyéthyl)-2'-(triméthylammonium) éthylphosphate = MPC =10g, Méthacrylate de PIB (suivant ci-dessus) = 50 g, et Acrylate d'isostéaryle (vendu par PROCHEMA) = 40 g. Dans un ballon de 2 litres avec agitateur central, réfrigérant, tube pour bullage d'azote, on introduit les 100 g de monomères indiqués puis successivement 435 ml d'isopropanol et 435 ml d'acétate d'éthyle. On agite à température ambiante, 250 tours/min, sous courant d'azote jusqu'à dissolution complète. On ajoute alors 0,25 g de 2,2'-azobis(2méthylpropionitrile) et on monte la température progressivement jusqu'à 65 C en maintenant l'agitation et le barbotage d'azote. On laisse réagir à 65 C dans ces conditions pendant 40 heures. On revient ensuite à température ambiante. Le mélange refroidi est filtré sous vide. Le filtrat obtenu est concentré à l'évaporateur rotatif, sous vide partiel, pour éliminer 30 le mélange solvant isopropanol/acétate d'éthyle. Le résidu est repris par 300 ml de dichlorométhane pour dissolution puis purifié par précipitation dans 5 litres d'acétone. On sèche sous vide à poids constant. Le copolymère est obtenu à un rendement de 70 % (70 g). Exemple 2: Préparation d'un copolymère MPC greffé par des PIB On fait réagir dans un premier temps deux monomères MPC et pnitrophényloxycarbonyl poly(éthylène glycol) méthacrylate (MENOP) par polymérisation radicalaire de façon conventionnelle avec l'azobisisobutyronitrile (AIBN) comme initiateur, pour ensuite greffer les PIB sur la chaîne pendante des motifs MENOP du copolymère MPC/MENOP obtenu en utilisant un PIB à extrémité hydroxle. Synthèse du MENOP: La synthèse du MENOP est décrite dans l'article Biomacromolecules 2004, 5, 342-347, dont le contenu est incorporé dans la présente demande par référence. Dans un ballon 4-cols de 300 ml équipé d'un thermomètre et d'un agitateur magnétique ont été placés du Blenmer PE-200 (22,2 g) et de la triéthylamine (TEA) (7,9 g), et ensuite 50 ml de chloroforme ont été ajoutés au mélange. Ensuite la solution a été refroidie à 30 C, du pnitrophénylchloroformate (15,7 g) dissouts dans 40 ml de chloroforme ont été ajouté goutte à goutte à la solution remuée pendant une heure. La température du mélange a été maintenue à -30 C pendant deux heures. Le précipité formé dans le mélange était de l'hydrochloride de triéthylamine (TEAC), qui a ensuite été filtré. Le solvant filtré a été évaporé sous pression réduite. Au résidu, on a ajouté une faible quantité de diéthyl éther afin d'éliminer le TEAC dissous, suivi par une filtration. Par évaporation du filtré sous pression, on a obtenu du MEONP sous l'aspect d'un liquide huileux jaune. IR(cm-1): 3081(p-Ar), 2870 (CH3-,-CH2-), 1770 (Ar-CO-O-R), 1720 (CdO), 1637 (CdC), 1348 (Ar-NO2), 860 (Ar-NO2) Synthèse d'un PIB fonctionnalisé par un groupe OH On procède à la synthèse de l'oligomère selon l'enseignement du document "Terminally Functionalized Polyisobutylene Oligomers as Soluble Supports in Catalysis", David E. Bergbreiter* and Jun Li, Department of Chemistry, Texas A&M University, College Station, Texas, USA, Chem Commun (Camb). 2004 Jan 7; (1):42-3. Epub 2003 Nov 27. g (50 mmol) d'un oligomère polyisobutène portant un groupe vinyle en bout de chaîne (M,,, = 1000 ou 2300 degré de polymérisation d'environ 18-41) que l'on peut se 5 procurer chez BASF sous lé référence Glissopal 1000 ou Glissopal 2300, est dissout dans mL d'hexane, puis mis à réagir avec 17 mmol de BH3-SMe. Après une durée de réaction de 24 heures, le mélange est refroidi dans un bain de glace, puis on ajoute 40 mL of éthanol et 12 mL de 4 N NaOH. On ajoute ensuite goutte à goutte 8 mL de H202 30%., puis on laisse la réaction d'oxydation se produire pendant 2 heures. Au bout de cette durée, on ajoute 300 mL d'eau. La solution est extraite à l'hexane (5 x 100 mL), puis lavée à l'eau (3 x 50 mL) et à l'eau salée (1 x 50 mL). La phase organique est séchée sur MgSO4 puis filtrée. Les solvants organiques sont extraits sous pression réduite. On obtient 52 g de PIB-OH après séchage sous vide pendant 24 heures. 1H NMR (300 MHz, CDC13, 8): 0.75-1.46 (m, 180H), 3.26-3.32 (dd, J = 7.5 Hz, 1H), 3.44- 3.49 (dd, J = 5.4 Hz, 1H). Réaction du PIB-OH avec le copolymère MPC/ p-nitrophényloxycarbonyl poly(éthylène glycol) méthacrylate (MENOP) Le PIB-OH et le copolymère MPC/MENOP sont dissous dans le THF. Le mélange est maintenu sous agitation à 4 C. Après conjugaison, le solvant est retiré sous vide. Le produit final est précipité dans le methanol. Exemple 3: Préparation d'un copolymère MPC greffé par des chaînes 25 PIB Selon l'enseignement de l'article "Macromolecular Rapid communications 2002, 23, 809-813", on prépare un copolymère obtenu à partir de MPC et de chlorométhylstyrène (CMS), que l'on utilise ensuite comme amorceur pour polymériser une oléfine. Synthèse du PMPC-bloc-PCMS poly (ou PMPC-ran-PCMS) (PMPC- macro initiateur) Le MPC a été dégazé par trois cycles de gel-dégel. Ensuite l'AIBN et le DPE ont été ajoutés au monomère et le mélange a été agité à 80 C pendant deux heures. Le polymère résultant a été précipité dans de l'hexane, re-précipité à partir du CHC13 dans de l'hexane et séché sous vide. Le PMPC et le CMS ont été dissous dans du toluène. La polymérisation a été amorcée en chauffant le mélange à 85 C. Après trois heures, la solution a été portée à température ambiante. Le polymère a été précipité dans du cyclohexane, re-précipité deux fois à partir du CHC13 dans du cyclohexane et séché par lyophilisation. Synthèse du PMPC-bloc-PCMS-greffon-PIB (PMPC-macro initiateur) [Poly(méthylméthacrylate)-bloc-poly(4-chlorométhylstyrène)]greffonpolyisobutylène (PMMA-bloc-PCMS)-greffon-PIB). Les copolymérisations par greffage ont été étudiées dans une cabine de protection "MBraun Glovebox" sous atmosphère d'argon à 80 C. L'humidité et l'oxygène ont été régulés continuellement et gardés sous 1 ppm. Un échantillon typique a été préparé selon la procédure suivante: les PMPCbloc-PCMS dans du CH2C12 ont été retirés d'une solution de base et et ajoutés à un mélange d'hexane et de CH2C12 pré-refroidi ( 80 C). Une quantité définie d'IB a été ajoutée et la copolymérisation par greffage a et amorcée par l'addition d'une solution de DEAC pré-refroidie dans de l'hexane. La réaction a été stoppée au bout d'une heure par l'addition de méthanol pré-refroidi. Example 4: Préparation d'un copolymère MPC greffé par des chaînes 25 PIB Ce copolymère eut être preparé selon l'enseignement de l'article Macromolecule Chem. Phys., 2001, 202(17), 3392-3402. On dissout du poly(isobutène-co-(p-méthyl-styrène)-co-(pbromométhylstyrène) (produit commercial EXXPRO 3035) dans du chlorobenzène ou du 30 THF. Un quantité mesurée de catalyseur et de dNbpya été placée dans un flacon Schlenk suivi d'un dégazage sous vide et d'un remplissage trois fois avec du N2. Dans le flacon Schlenk, on a ajouté du MPC après dégazage par bullage de N2 pendant trente minutes. Le catalyseur et la solution de monomère ont été transférés vers la solution de PIB/chlorobenzène (ou THF) à température ambiante sous N2. Le réacteur de polymérisation a été immergé dans un bain d'huile qui avait été pré-réglé à une température spécifique de réaction (90 C). Les échantillons cinétiques ont été retirés du flacon à l'aide d'une seringue à intervalles réguliers. Les échantillons ont été dilués avec du tétrahydrofurane (THF) suivi d'un passage à travers une colonne chargée d'Al2O3 neutre pour les analyses telles que chromatographie en phase gazeuse (GC) et chromatographie d'exclusion diffusion (GPC). Après un certain temps de polymérisation, le système de polymérisation a été retiré du bain d'huile et porté à température ambiante. La solution a été diluée avec du THF suivi d'un passage à travers une colonne chargé d'Al2O3 neutre et d'une précipitation dans du méthanol. Le polymère résultant a été séché sous vide à 60 C. Example 5: Préparation d'un copolymère dibloc PIB/pMPC On procède à la synthèse de ce copolymère selon l'enseignement de l'article Macromolecules 2003, 36, 6985-6994, en mettant à réagir le monomère 2(méthacryloyloxyéthyl)-2'-(triméthylammonium)éthyl-phosphate = MPC avec le 2-polyisobutényle-thiophène. Préparation du 2-polyisobutényle-thiophène (PIB-T) La synthèse du PIB-T a été effectuée sous atmosphère sèche d'azote dans une cabine de protection. Les polymérisations vivantes de IB avec du TMPC1 en tant qu'initiateur ont été effectuées selon la procédure suivante: dans un ballon à trois cols d'un litre, équipé d'un septum, d'un agitateur magnétique, et d'un tube pour bullage d'azote ont été ajoutés 240 mL de CH3C1, 404 mL de n- hexane, et 0,355 mL (0,302 g, 1,58 mmol) de DtBP et ensuite le mélange a été refroidi à -78 C. 15 mL (10,57 g, 0,188 mol) d'IB ont été injectés dans le réacteur à l'aide d'une seringue. Après dix minutes d'agitation, 0,6 mL (0,525 g, 3,53 mmol) de TMPC1 ont été transférés dans le réacteur par une aiguille de transfert. Après cinq minutes d'agitation, 1,5 mL (2, 68 g, 0,014 mol) de TiC14 ont été transférés dans le réacteur par une aiguille de transfert. Une heure plus tard, 28,3 mL (29,7 g, 0,35 mol) de T ((thiophène) ont été ajoutés au système de polymérisation; la couleur de la solution est passée de légèrement jaune à rouge. T a pu réagir grâce aux terminaisons de chaîne vivantes pendant 60 minutes. Finalement, la réaction a été terminée par l'addition de 30 mL (23,55 g, 0,75 mol) de méthanol pré-refroidi. Le produit brut a été dissout dans du n-hexane et le mélange a été filtré afin d'éliminer les précipités inorganiques. Ensuite, la phase hexane a été isolée et nettoyée une fois avec du NH3(aq) puis avec de l'eau jusqu'à pH neutre. La phase organique a été séparée et séchée sur du MgSO4 pendant environ deux heures. Ensuite, la solution a été filtrée, et le solvant a été éliminé dans un évaporateur rotatif. Ensuite, le polymère a été dissout dans une faible quantité de n-hexane et précipité deux ou trois fois dans de l'acétone afin d'éliminer l'excès de thiophène. Réaction du 2-polyisobutényle-thiophène avec le MPC La copolymérisation est effectuée dans un réacteur en verre de un litre avec agitation muni d'un refroidissement thermostaté, des connexions capillaires d'acier pour introduire les gaz et les solvants, et des appareils de mesure de température et de pression. Les solvants ont été directement introduits de l'appareil de distillation dans le réacteur. Le monomère a été introduit des ampoules de verre à l'aide d'une jonction sphérique ou avec une seringue sèche. Les solutions de n-BuLi et le macro initiateur (PIB-T) sont manipulés avec une seringue. Dans une procédure typique, 5 mL (8 mmol) d'une solution de n-BuLi est ajoutée à 400 mL de THF purifié et porté à température ambiante durant toute une nuit. Le jour suivant, le macro initiateur, le monomère, et le n-BuLi ont été introduits et refroidis à -40 C. 1,21 g (0,355 mmol) de PIB-T (Mn) 3,40 103 g/mol) ont été lyophilisés à partir d'une solution de benzène pendant huit heures et ensuite séchés pendant plus de dix heures. Dans la ligne de vide, le PIB-T séché a été dissout dsans du THF et ensuite le mélange a été ajouté au réacteur en verre toujours sous agitation et refroidis à 40 C. 0,23 mL (0,368 mmol) d'une solution de n-BuLi ont été ajoutés par la suite à l'aide d'une seringue séchée. La réaction a été portée à -40 C pendant une heure et ensuite 5,34 g (0,037 mol) de MPC ont été ajoutés en volume à la solution de macro initiateur. Après deux heures et demi, la polymérisation a été terminée avec du méthanol. Finalement, le polymère a été précipité dans du 2-propanol et séché sous vide à température ambiante. Dans une seconde expérience, un excès de 4 fois de n-BuLi a été utilisé et le BuLi inaltéré a été détruit en le chauffant à +40 C pendant une heure. Exemple 6: copolymère tri-blocs pMPC/PIB/pMPC La préparation de ce copolymère tri-blocs est effectuée selon l'enseignement de l'article Macromolécules 2003, 36, 6985-6994. Les polymérisations ont été initiées par l'initiateur di-fonctionnel 5tert-butyl- 1,3-bis(1-chloro-l-méthyléthyl)benzène (tBuDiCumCl). Après l'exécution de la polymérisation de IB, des volumes équivalents de la solution de polymère dans le réacteur s ont été déposés dans des tubes à culture. Pour chaque tube à culture, une quantité additionnelle de TiC14 ou de DtBP a été déposé afin de varier le rapport de [TiC14] à [tBuDiCumCl] ou [DtBP] à [tBuDiCumCl] dans la solution de polymère. La fonctionnalisation du PIB a été menée par deux méthodes différentes: addition d'une solution de T/CH3CI dans la solution de polymère (T vers le polymère) et addition de la solution de polymère dans une solution de T/CH3C1 (polymère vers T). Un total de deux cents équivalences de T a été utilisé pour la fonctionnalisation du PIB. Au bout d'une heure, la réaction du mélange a été terminée avec du méthanol pré-refroidi et dispersé dans le méthanol. Le polymère a été purifié par la précipitation de la solution de polymère dans du méthanol, suivi d'un séchage sous vide. Exemple 7: copolymère statistique isobutene/MPC Ce copolymère est obtenu selon l'enseignement du document JP 2002-363223. Sous atmosphère d'argon, on ajoute goutte à goutte une solution de chlorure d'éthyle aluminium dans le toluène. La solution est ensuite réchauffée à température ambiante et agitée pendant 30 minutes. Après agitation, le mélange est refroidi à nouveau à -78 C, et le 2,2'-azobis-2, 4-dimethyl valéronitrile est ajouté. La copolymérisation se produit ensuite pendant 24h sous agitation sous une pression de 0.1 MPa en isobutène et à une température de 25 C. Le mélange réactionnel est ensuite versé dans un mélange d'avide chlorhydrique 1N et de méthanol. Le précipité est filtré pour isoler un solide blanc qui est lavé avec le même mélange, puis séché sous pression réduite. Exemple 8: Préparation d'un PIB avec une seule extrémité phosphorylcholine a) Réalisation du PIB à une extrémité anhydride succinique PIB utilisé Glissonal 1000 de BASF, Mn = 1000 Soit: CH3 (CH3) 3 CH2 (cH2 C) CH2 CCH2 CH3 CH3 (18 unités isobutylène de PM = 56) Dans un autoclave de deux litres, on introduit 1 kg de PIB (Glissopal 1000) et on chauffe à 150 C. On applique alors le vide pour éliminer l'air de l'autoclave, les traces d'humidité et les fractions légères de PIB (c'est- à-dire les fractions de PIB dimères, trimères...). On introduit alors 1 mole d'anhydride maléique, soit 98 g, chauffé pour être liquéfié directement dans l'autoclave contenant le PIB chauffé à 70 C. On ferme à nouveau l'autoclave et on chauffe sous agitation à 190 C pendant 5 heures, sous la pression naturelle du mélange. A la fin de la réaction, on descend la température à 130 C et on applique à nouveau le vide pour éliminer les restes d'anhydride maléïque qui n'auraient pas réagi. On ouvre alors l'autoclave et on filtre le composé obtenu à 110 c. Poids obtenu: 1050 g, soit 0,96 moles de PIB mono anhydride succinique. b) Estérification par le glycérophosphorylcholine Dans un réacteur de cinq litres avec agitation centrale, on introduit les 1050 g du composéprécédent et 1000 g de méthyléthylcétone. On chauffe à reflux du solvant (78 C) et on introduit par fractions successives 0,96 moles de glycérophosphorylcholine (PM 256 g), soit 245 g de glycérophosphorylcholine. On laisse réagir à 78 C sous agitation pendant sept heures. On évapore ensuite le solvant à l'évaporateur rotatif pour obtenir 1290 g du composé. Exemple 9: Rouge à lèvres Nom INCI % en poids Ceresin 2 Cire microcristalline (point de fusion: 78) 2 Cire microcristalline (point de fusion: 92) 2 Paraffine 2 Cire polyéthylène (poids moléculaire: 655) 2 Cire polyéthylène (poids moléculaire: 500) 2 Cire de Candelilla 2 oligomère a-oléfine 2 Acrylates/Stéaryl Acrylate/Diméthicone Acrylates Copolymer 5 Copolymère PIB-MPC (poids moléculaire: 1000 viscosité ; 20 cSt à 25 C) 10 Copolymère PIB-MPC (poids moléculaire: 1000 viscosité ; 100000 cSt à 10 C) Diméthicone 4 PVP/Hexadécène 4 Malate de diisostéaryle 4 Isononanoate d'isotridécyle 4 Isostéarate d'isopropyle 4 Triisostéarate de 2-polyglycéryle 8 Dilinoléate de dimère isostéaryl phytostéryle 4 Disodium lauroyl glutamate di(phytostéryl 2-octyldodécyle) 4 Dicaprate de néopentyl glycole 4 Macadamiate de phytostéryle 1 Glycérrhéthinate de stéaryle 0,2 Céramide 1,8 Silice (Ultra fine) 1 Mica enrobé de Titane 2 Titane Calcium Aluminium Borosilicate 5 D&C Red 7 0,2 D&C Red 28 0,3 FD&C Yellow 5 0,5 Oxyde de fer 0,5 FD&C Blue 1 0,5 dioxyde de titane 1,0 Silice (PLATE SHADE) 2,0 Laurol lysine 3 Total 100 REVENDICATIONS 1. Composition cosmétique contenant au moins un polymère comprenant au moins: un groupe de formule (I) O I I + O P (CH2)e N (R5)3 (I) où les groupes R5 sont identiques ou différents et chacun est un atome d'hydrogène ou un groupe (C1-C4)alkyle et e est un entier allant de 1 à 4, et une unité polymérique, un greffon et/ou un bloc de nature oléfinique. 2. Composition cosmétique selon la revendication 1, caractérisée en ce que le polymère est soluble ou dispersible dans une phase grasse. 3. Composition cosmétique selon la revendication 1 ou 2, caractérisée en ce que le polymère est choisi parmi les homopolymères et les copolymères, lesquels peuvent être séquencés, statistiques, aléatoires, alternés, à blocs, greffés, en étoile, en peigne coiffés, gradients ou mixtes. 4. Composition cosmétique selon la revendication 3, caractérisée en ce que le polymère est choisi parmi les copolymères greffés. 5. Composition cosmétique selon la revendication 4, caractérisée en ce que le polymère est choisi parmi les copolymères greffés comportant un squelette comportant au moins un bloc de nature polyoléfinique et des greffons comportant au moins un groupe de formule (I) telle que définie à la revendication 1, et de préférence la phosphorylcholine. 6. Composition cosmétique selon la revendication 4, caractérisée en ce que le polymère est choisi parmi les copolymères greffés comportant un squelette comportant au moins un bloc comprenant au moins un groupe de formule (I), telle que définie à la revendication 1 et dont les greffons comportent des blocs identiques ou différents de nature polyoléfinique. 7. Composition cosmétique selon la revendication 3, caractérisée en ce que le polymère est choisi parmi les copolymères blocs, par exemple di- ou tribloc, comprenant enchaînés linéairement au moins un bloc de nature polyoléfinique et au moins un bloc comprenant au moins un groupe de formule (I) telle que définie à la revendication 1, et de préférence de la phosphorylcholine. 8. Composition cosmétique selon la revendication 3, caractérisée en ce que le polymère est choisi parmi sous forme d'un copolymère séquencé, statistique ou aléatoire comprenant enchaînés linéairement des unités polymériques, chaînes et/ou blocs de nature oléfinique dont au moins l'un d'entre eux comprend au moins un groupe de formule (I) telle que définie à la revendication 1, et de préférence de la phosphorylcholine. 9. Composition cosmétique selon la revendication 3, caractérisée en ce que le polymère est un polymère coiffé : - sous forme d'un copolymère comportant, enchaînés linéairement, des blocs de nature polyoléfinique identiques ou différents et comportant à l'une ou à ses deux extrémités ou encore lié à la chaîne polyrnérique principale au moins un groupe de formule (I) telle que définie à la revendication 1, et de préférence de la phosphorylcholine, ou - sous forme d'un polymère de nature polyoléfinique comportant au moins un groupe de formule (I) telle que définie à la revendication 1, à l'une ou à ses deux extrémités ou encore lié à la chaîne polymérique principale. 10. Composition cosmétique selon l'une des revendications 1 à 3, caractérisée en ce que le groupe de formule (I) est lié à au moins une unité polymérique du squelette ou à l'une au moins des deux extrémités du polymère, ou bien est compris dans au moins une chaîne et/ou un bloc et/ou un greffon constituant le polymère, ledit groupe de formule (I) pouvant être lié directement par liaison covalente ou par l'intermédiaire d'un espaceur. 11. Composition cosmétique selon l'une quelconque des revendications précédentes, caractérisée en ce que le polymère comprend en outre des unités polymériques, des chaînes, des blocs et/ou des greffons issus d'au moins un monomère (C) différents des chaînes, blocs et/ou greffons de nature polyoléfinique, et différents des éventuels chaînes, blocs et/ou greffons comprenant le groupe de formule (I) tel que défini selon la revendication 1. 12. Composition cosmétique selon la revendication 11, caractérisée en ce que le monomère (C) est un monomère lipophile choisi parmi les (méth) acrylates d'alkyle en C4-C40, linéaires, ramifiés ou cycliques, les (méth) acrylates d'alkyle en C4-C40, linéaires, ramifiés ou cycliques, les Nalkyl(méth)acrylamides, les N,N'-dialkyl(méth) acrylamides, les alkyl vinylesters, les alkyles vinyléthers et les alkyl alkyl esters. 13. Composition cosmétique selon la revendication 11, caractérisée en ce que le monomère (C) est choisi parmi les (méth) acrylates d'alkyle en C4C40, tels que le (méth)acrylate de butyle, d'isobutyle, de tertiobutyle, d'héxyle, de tertiohexyle, d'octyle, d'éthyl 2-héxyle, de tertiooctyle, de décyle, d'undécyle, de dodécyle, d'isononyle ou d'isostéaryle. 14. Composition cosmétique selon l'une quelconque des revendications 11 à 13, caractérisée en ce que les chaînes, blocs et/ou greffons polymériques obtenus à partir des monomères (C) ne sont pas cristallisables. 15. Composition cosmétique selon l'une quelconque des revendications 11 à 14, caractérisée en ce que le monomère (C) est choisi parmi les (méth) acrylates d'alkyle en C 12-C24. 16. Composition cosmétique selon la revendication 6, caractérisée en ce que le polymère est un copolymère greffé comprenant au moins: un squelette comprenant au moins une unité polymérique issue d'un monomère de formule (A) : Y-B-X (A) - X prend la formule (I) : O I I O_p (CH2)e N+(R5)3 (1) où les groupes R5 sont identiques ou différents et chacun est un atome d'hydrogène ou un groupe (C1-C4)alkyle et e est un entier allant de 1 à 4, - B représente un groupe divalent alkylène linéaire ou ramifié, oxyalkylène ou oligo-oxyalkylène pouvant contenir un ou plusieurs hétéroatomes, et - Y représente un groupe monovalent insaturé et polymérisable par voie radicalaire et, - un greffon de nature polyoléfinique. 17. Composition cosmétique selon la revendication 16, caractérisée en ce que 25 Y est un groupe polymérisable éthylénique insaturé choisi parmi: ou R CHZ =C C A O (V) dans laquelle: R est un atome d'hydrogène ou un groupe (C1-C4)alkyle, - A est un groupe -O- ou NR1 où RI est un atome d'hydrogène ou un groupe (CI-C4)alkyle ou R1 est un groupe -B-X où B et X sont tels que définies ci-dessus, et - K est un groupe -(CH2)pOC(0)-, (CH2)pC(0)O-, -(CH2)pOC(0)O-, -(CH2)pNR2-, -(CH2)pNR2C(0)-, -(CH2)pC(0) NR2, -(CH2)pNR2C(0)O-, -(CH2)pOC(0)NR2-, -(CH2)pNR2C(0)NR2-, (dans lequel le groupe R2 est identique ou différent) -(CH2)pO-, -(CH2)PSO3-, ou optionnellement en combinaison avec B, une liaison covalente et p est un entier compris entre 1 et 12 et R2 est un atome d'hydrogène ou un groupe (C1-C4)alkyle. 18. Composition cosmétique selon l'une quelconque des revendications 16 ou 17, caractérisée en ce que les groupes R5 sont identiques. 19. Composition cosmétique selon l'une quelconque des revendications 16 à 18, caractérisée en ce qu'au moins un des groupes R5 est un groupe méthyle, et de 15 préférence tous les groupes R5 sont des groupes méthyle. 20. Composition selon l'une quelconque des revendications 16 à 19, caractériséee en ce que e est un entier égal à 2 ou 3, de préférence égal à 2. 21. Composition cosmétique selon l'une quelconque des revendications 16 à 20, caractérisée en ce que le monomère de formule (A) prend la formule (II) R 1 CHZ C C A B X (II) 0 où : - R est un atome d'hydrogène, un groupe méthyle, ou éthyle, de façon plus préférée un groupe méthyle. 22. Composition cosmétique selon l'une quelconque des revendications 16 à 25 20, caractérisée en ce que le monomère de formule (A) prend la forme générale (III) K B X (III) - K est un groupement et B une liaison covalente ou bien K et B sont des groupements simultanément ou bien K et B sont simultanément des liaisons covalentes ou bien B est un groupement et K est une liaison covalente et lorsque K est un groupement, alors de préférence p est un entier de 1 à 6, de façon plus préférée 1, 2 ou 3, et de façon encore plus préférée p est égal à 1. - B est un groupe alkylène de formule -(C(R3)2)a, dans laquelle les groupes -(C(R3)2)- sont identiques ou différents, et dans chaque groupe (C(R3)2)- les groupes R3 sont identiques ou différents et chaque groupe R3 est un atome d'hydrogène ou un groupe (Ci-C4)alkyle, de préférence un atome d'hydrogène, et a est un entier allant de 1 à 12, de préférence de 1 à 6; un groupe oxyalkylène tel qu'un groupe alkoxyalkyle ayant de 1 à 6 atomes de carbone dans chaque motif alkyle, de façon encore plus préférée -CH2O(CH2)4- ou un groupe oligo-oxyalkylène de formule -L(C(R4)2)bO] c(C(R4)2)b-, où les groupes -(C(R4)2)- sont identiques ou différents et dans chaque groupe -(C(R4)2)- les groupes R4 sont identiques ou différents et chaque groupe R4 est un atome d'hydrogène ou un groupe (C1- C4)alkyle, de préférence un atome d'hydrogène, et b est un entier allant de 1 à 6, de préférence de 2 à 3 et c est un entier allant de 2 à 11, de préférence de 2 à 5 ou bien une liaison covalente. 23. Composition cosmétique selon la revendication 22, caractérisée en ce que K est un groupe -(CH2)pNR2-, -(CH2)pNR2C(0)-, -(CH2)pC(0)NR2, -(CH2) pNR2C(0), -(CH2)pOC(0)NR2- ou -(CH2)pNR2C(0)NR2-alors R2 est de préférence un atome d'hydrogène, un groupe méthyle ou éthyle, de façon encore plus préférée un atome d'hydrogène. 24. Composition cosmétique selon l'une quelconque des revendications 16 à 23, caractérisée en ce que B est un groupe de formule -(C(R3)2)- ou (C(R3)2)2- tel que (CH2)- ou -(CH2_CH2)-, où R3 est tel que défini selon la revendication 22. 25. Composition cosmétique selon l'une quelconque des revendications 16 à 24, caractérisée en ce que le monomère de formule (A) est un (méth) acrylate de phosphorylcholine. 26. Composition cosmétique selon l'une quelconque des revendications 16 à 25, caractérisée en le greffon de nature polyoléfinique peut se présenter sous la forme d'un macromonomère de masse moléculaiire en poids comprise entre 300 et 30 000, de préférence entre 500 et 20 000, de préférence encore entre 1 000 et 10 000 g/mol, et comporte une extrémité polymérisable avec le monomère de formule (A). Ce greffon présente de préférence la caractéristique de ne pas être cristallisable. 27. Composition cosmétique selon l'une quelconque des revendications 16 à 26, caractérisée en ce que le greffon polyoléfinique est non cristallisable. 28. Composition cosmétique selon l'une quelconque des revendications 16 à 27, caractérisée en ce que le greffon de nature polyoléfinique comprend des unités polymériques à base d'homopolyoléfine ou de copolyoléfines et en ce que ces polyoléfines comprennent des isomères de polybutène. 29. Composition cosmétique selon la revendication 28, caractérisée en ce que les isomères de polybutène sont des polyisobutènes. 30. Composition cosmétique selon l'une quelconque des revendications 16 à 29, caractérisée en ce que la masse moléculaire des greffons est comprise entre 300 et 10 000, de préférence entre 500 et 7 000. 31. Composition cosmétique selon l'une quelconque des revendications 16 à 30, caractérisée en ce que le macromonomère utilisé pour former les greffons est un polyisobutène comportant une extrémité de nature (méth) acrylique vinylique ou styrénique apte à copolymériser avec le monomère de formule (A). 32. Composition cosmétique selon l'une quelconque des revendications 16 à 31, caractérisée en ce que le polymère comprend des unités polymériques ou chaînes polymériques provenant de monomères (C) tels que définis selon l'une quelconque des revendications 11 à 15. 33. Composition cosmétique selon la revendication 8 ou l'une quelconque des revendications qui en dépendent, caractérisée en ce que le polymère est un copolymère bloc séquencé comportant au moins une unité polymérique ou bien un groupement contenant un groupe de formule (I), telle que définie à la revendication 1 et/ou à son extrémité un monomère contenant un groupe de formule (I) telle que définie à la revendication 1, au moins un bloc comportant au moins une unité polymérique issue d'un macromonomère de nature polyoléfinique et optionnellement au moins un bloc issu de la polymérisation de monomères (C), le monomère de formule (C) étant tel que défini selon l'une quelconque des revendications 11 à 15. 34. Composition cosmétique selon la revendication 33, caractérisée en ce que le macromonomère de nature polyoléfinique comprend des unités polymériques à base d'homopolyoléfines ou de copolyoléfines comprenant du polybutène et de préférence du polyisobutène. 35. Composition cosmétique selon la revendication 33 ou 34, caractérisée en ce que le monomère comportant au moins une unité polymérique ou bien un groupement contenant un groupe de formule (I) est un monomère de formule (A) tel que défini dans l'une quelconque des revendications 16 à 25. 36. Composition cosmétique selon l'une quelconque des revendications 1 à 35, caractérisée en ce que le polymère ou copolymère selon la présente invention présente de préférence une masse moléculaire en poids (ou en sommet de pic GPC) comprise entre 500 et 106, de préférence entre 1 000 et 500 000, et de façon encore plus préférée entre 3 000 et 250 000. 37. Composition cosmétique caractérisée en ce qu'elle comprend une phase 15 grasse dans laquelle est dissous ou dispersé le polymère. 38. Composition selon la revendication précédente, caractérisée en ce que la phase grasse contient au moins un composé choisi parmi les cires, les corps gras pâteux et les huiles. 39. Composition selon l'une quelconque des revendications précédentes, 20 caractérisée en ce qu'il s'agit d'une composition de maquillage et/ou de soin des lèvres et/ou de la peau, en particulier d'un rouge à lèvres ou d'un fond de teint. 40. Utilisation du polymère défini selon l'une quelconque des revendications 1 à 36 dans une composition cosmétique. 41. Procédé de maquillage et/ou de soin non thérapeutique des matières 25 kératiniques, comprenant au moins une étape d'application sur celles-ci d'au moins une composition selon l'une quelconque des revendications 1 à 39.